下記一般式で表されるリチウムマンガン酸化物と下記一般式で表されるオリビン構造の金属酸化物とを混合した混合正極活物質を含み、正極電位を基準として445V以上の電圧で充電することを特徴とするリチウム二次電池。[化1]aLi2MnO3LiMO2式中、0a1であり、Mは、Al、Mg、Mn、Ni、Co、Cr、V、Fe等からなる群より選ばれるいずれか一つの元素、又は2以上の元素を同時に用いるものである。[化2]LixMyMzXO4式中、M、Mは移転金属元素から選ばれる1種以上であり、XはP、Si、S、As、Sbおよびこれらの組み合わせからなる群より選ばれるいずれか一つであり、xyz2である。上記一般式で表されるオリビン構造の金属酸化物はLiFePO4であることを特徴とする請求項1に記載のリチウム二次電池。上記正極電位を基準として445V以上の電圧での充電は、フォーメーション段階あるいはその後数サイクルあるいは毎サイクルで充電することを特徴とする請求項1に記載のリチウム二次電池。上記混合正極活物質は、オリビン構造の金属酸化物を5~50重量含むことを特徴とする請求項1に記載のリチウム二次電池。上記混合正極活物質は、上記オリビン構造の金属酸化物を10~40重量含むことを特徴とする請求項1に記載のリチウム二次電池。上記混合正極活物質中のオリビン構造の金属酸化物は、導電性物質でコーティングされていることを特徴とする請求項1に記載のリチウム二次電池。上記導電性物質はカーボン系物質であることを特徴とする請求項6に記載のリチウム二次電池。上記混合正極活物質は、リチウムコバルト酸化物、リチウムニッケル酸化物、リチウムマンガン酸化物、リチウムコバルトニッケル酸化物、リチウムコバルトマンガン酸化物、リチウムマンガンニッケル酸化物、リチウムコバルトニッケルマンガン酸化物およびこれらに他元素が置換又はドープされた酸化物からなる群より選ばれるいずれか一つ又は2以上のリチウム含有金属酸化物がさらに含まれることを特徴とする請求項1に記載のリチウム二次電池。上記他元素は、Al、Mg、Mn、Ni、Co、Cr、V、Feからなる群より選ばれるいずれか一つ又は2以上の元素であることを特徴とする請求項8に記載のリチウム二次電池。上記リチウム含有金属酸化物は、混合正極活物質の総重量に対して50重量以内に含まれることを特徴とする請求項8に記載のリチウム二次電池。上記リチウム二次電池は、上記混合正極活物質以外にも導電材、バインダー、充填剤がさらに含まれる正極合剤を含むことを特徴とする請求項1~請求項10のうちいずれか1項に記載のリチウム二次電池。上記リチウム二次電池は、中大型デバイスの電源である電池モジュールの単位電池として用いられることを特徴とする請求項1に記載のリチウム二次電池。上記中大型デバイスは、パワーツール、電気自動車、ハイブリッド電気車およびプラグインハイブリッド電気自動車を含む電気自動車Eバイク、Eスクーターを含む電気二輪車電気ゴルフカート電気トラック電気商用車又は電力貯蔵用システムであることを特徴とする請求項12に記載のリチウム二次電池。下記一般式で表されるリチウムマンガン酸化物と下記一般式で表されるオリビン構造の金属酸化物とを混合した混合正極活物質を製造する段階と、上記混合正極活物質を含むリチウム二次電池の製造段階と、上記リチウム二次電池を正極電位を基準として445V以上の電圧で充電するフォーメーション段階と、を含むリチウム二次電池の製造方法。[化1]aLi2MnO3LiMO2式中、0a1であり、Mは、Al、Mg、Mn、Ni、Co、Cr、V、Fe等からなる群より選ばれるいずれか一つの元素、又は2以上の元素を同時に用いるものである。[化2]LixMyMzXO4式中、M、Mは移転金属元素から選ばれる1種以上であり、XはP、Si、S、As、Sbおよびこれらの組み合わせからなる群より選ばれるいずれか一つであり、xyz2である。上記一般式で表されるオリビン構造の金属酸化物はLiFePO4であることを特徴とする請求項14に記載のリチウム二次電池の製造方法。上記フォーメーション段階は数サイクルあるいは毎サイクルごとに行うことを特徴とする請求項14に記載のリチウム二次電池の製造方法。上記混合正極活物質はオリビン構造の金属酸化物を5~50重量含むことを特徴とする請求項14に記載のリチウム二次電池の製造方法。上記混合正極活物の製造段階は、オリビン構造の金属酸化物を導電性物質でコーティングする段階をさらに含むことを特徴とする請求項14に記載のリチウム二次電池の製造方法。上記導電性物質はカーボン系物質であることを特徴とする請求項18に記載のリチウム二次電池の製造方法。本発明は、上記のような従来技術の問題を解決するためになされたものであって、本発明の出願人は、様々な研究と実験を重ねた結果、三成分系層状酸化物とオリビン構造の金属酸化物とを混合した正極活物質の急激な電圧降下現象が、上記二つの酸化物の作動電圧の境界付近で発生することに注目し、作動電圧の領域が上記のように完全に区分されない正極活物質を実現するにことにより、従来発明の問題点を解決すると共に、低電圧での出力特性を改善する高容量の二次電池を提供できることを確認し本発明に至った。これにより、本発明は、三成分系層状酸化物の代わりに、電圧プロファイルが3V以下まで発現される層状リチウムマンガン酸化物とオリビン構造の金属酸化物とを混合した混合正極活物質を提供することを目的とする。なお、本発明は、上記混合正極活物質を含むリチウム二次電池を提供することを目的とする。なお、本発明は、上記混合正極活物質を含むリチウム二次電池の製造方法を提供することを目的とする。上記のような課題を解決するために、本発明は下記のような手段を提供する。本発明は、下記一般式で表されるリチウムマンガン酸化物と下記一般式で表されるオリビン構造の金属酸化物を混合した混合正極活物質を含み、正極電位を基準として445V以上の電圧で充電することを特徴とするリチウム二次電池を提供する。[化1]aLi2MnO3LiMO2式中、0a1であり、Mは、Al、Mg、Mn、Ni、Co、Cr、V、Fe等からなる群より選ばれるいずれか一つの元素、又は2以上の元素を同時に用いるものである。[化2]LixMyMzXO4式中、M、Mは移転金属元素から選ばれる1種以上であり、XはP、Si、S、As、Sbおよびこれらの組み合わせからなる群より選ばれるいずれか一つであり、xyz2である。なお、上記一般式で表されるオリビン構造の金属酸化物はLiFePO4であることを特徴とする。上記正極電位を基準として445V以上の電圧で充電することは、フォーメーション段階あるいはその後数サイクルあるいは毎サイクルで充電することを特徴とする。上記混合正極活物質はオリビン構造の金属酸化物を5~50重量含むことを特徴とする。なお、上記混合正極活物質は上記オリビン構造の金属酸化物を10~40重量含むことを特徴とする。上記混合正極活物質中オリビン構造の金属酸化物は導電性物質でコーティングされていることを特徴とする。上記導電性物質はカーボン系物質であることを特徴とする。また、上記混合正極活物質は、リチウムコバルト酸化物、リチウムニッケル酸化物、リチウムマンガン酸化物、リチウムコバルトニッケル酸化物、リチウムコバルトマンガン酸化物、リチウムマンガンニッケル酸化物、リチウムコバルトニッケルマンガン酸化物およびこれらに他元素が置換又はドープされた酸化物からなる群より選ばれるいずれか一つ、又は2以上のリチウム含有金属酸化物がさらに含まれることを特徴とする。また、上記他元素は、Al、Mg、Mn、Ni、Co、Cr、V、Feからなる群より選ばれるいずれか一つ、又は2以上の元素であることを特徴とする。また、上記リチウム含有金属酸化物は、混合正極活物質の総重量に対して50重量以内に含まれることを特徴とする。また、上記リチウム二次電池は、上記混合正極活物質以外にも導電材、バインダー、充填剤がさらに含まれる正極合剤を含むことを特徴とする。また、上記リチウム二次電池は、中大型デバイスの電源である電池モジュールの単位電池として用いられることを特徴とする。上記中大型デバイスは、パワーツール、電気自動車、ハイブリッド電気車およびプラグインハイブリッド電気自動車を含む電気自動車Eバイク、Eスクーターを含む電気二輪車電気ゴルフカート電気トラック電気商用車又は電力貯蔵用システムであることを特徴とする。一方、本発明は、下記一般式で表されるリチウムマンガン酸化物と下記一般式で表されるオリビン構造の金属酸化物とを混合した混合正極活物質を製造する段階と、上記混合正極活物質を含むリチウム二次電池の製造段階と、上記リチウム二次電池を正極電位を基準として445V以上の電圧で充電するフォーメーション段階とを含むリチウム二次電池の製造方法を提供する。[化1]aLi2MnO3LiMO2式中、0a1であり、Mは、Al、Mg、Mn、Ni、Co、Cr、V、Fe等からなる群より選ばれるいずれか一つの元素、又は2以上の元素を同時に用いるものである。[化2]LixMyMzXO4式中、M、Mは移転金属元素から選ばれる1種以上であり、XはP、Si、S、As、Sbおよびこれらの組み合わせからなる群より選ばれるいずれか一つであり、xyz2である。上記一般式で表されるオリビン構造の金属酸化物はLiFePO4であることを特徴とする。上記フォーメーション段階は数サイクルあるいは毎サイクルごとに行うことを特徴とする。上記混合正極活物質はオリビン構造の金属酸化物を5~50重量含むことを特徴とする。上記混合正極活物質の製造段階は、オリビン構造の金属酸化物を導電性物質でコーティングする段階をさらに含むことを特徴とする。上記導電性物質はカーボン系物質であることを特徴とする。本発明に係る混合正極活物質を含むリチウム二次電池は、作動電圧領域が断絶せず連結可能な二つの酸化物を用いることにより、放電時に全SOC領域で急激に電圧が降下することなく、連続的に均一な電圧プロファイルが示され、さらに、低SOC領域での出力低下現象も改善することができ、使用可能なSOC領域が拡大すると共に、安全性に優れた高容量のリチウム二次電池を提供する。特に、本発明に係るリチウム二次電池は、電気自動車などの中大型デバイスの電源として用いる場合、要求される出力特性、容量、及び安全性などの条件を十分に満足させることができる。上記のような目的を達成するために、本発明は、オリビン構造の金属酸化物と比較的高い電圧で充電時平坦準位領域を有する層状構造のリチウムマンガン酸化物とを混合した混合正極活物質を提供し、このような正極活物質を含むリチウム二次電池を提供する。以下、本発明について詳細に説明する。本発明に係る混合正極活物質は、オリビンの作動電圧領域と明確に断絶される作動電圧を有する三成分系リチウム転移金属酸化物の代わりに、上記オリビンの作動電圧領域と連結されるように35V電圧以下まで電圧プロファイルが発現されるリチウムマンガン酸化物をオリビンと混合することにより、作動電圧領域の差による急激な電圧降下現象を防ぐことができる。このために、本発明の正極活物質は、正極電位を基準として445V以上の電圧で充電時平坦準位の電圧領域を有することで知られているリチウムマンガン酸化物とオリビンとを混合した混合正極活物であることを特徴とする。上記リチウムマンガン酸化物は下記一般式で表することができる。[化1]aLi2MnO3LiMO2式中、0a1であり、Mは、Al、Mg、Mn、Ni、Co、Cr、V、Fe等からなる群より選ばれるいずれか一つの元素、又は2以上の元素を同時に用いるものである。すなわち、上記一般式で表されるリチウムマンガン酸化物は、必須移転金属としてMnを含み、Mnの含有量がリチウムを除いたその他金属の含有量より多いことを特徴とする。また、上記リチウムマンガン酸化物は高電圧で過充電時に大きい容量を発現する。また、上記リチウムマンガン酸化物は、放電時、35V電圧以下まで長く電圧プロファイルが示されるため、オリビンとの混合時に作動電圧領域が断絶しない。上記一般式で表されるリチウムマンガン酸化物に必須移転金属として含まれるMnは、他金属の含有量より多量含まれることを要するので、具体的には、リチウムを除いた全体金属量を基準として50~80モルであることが望ましい。Mnの含有量が少なすぎると安全性が低下して製造コストが増加し、上記リチウムマンガン酸化物のみの特性を発揮しにくい可能性もある。逆にMnの含有量が多すぎるとサイクルの安定性が低下する可能性がある。また、上記リチウムマンガン酸化物は、構成成分の酸化数の変化によって現れる酸化還元電位以上で一定区間の平坦準位を有している。具体的に、上記リチウムマンガン酸化物は、正極電位を基準として445V、より望ましくは45V以上の比較的高い電圧で充電時45V~48V付近で過量の酸素ガスと共に、平坦準位区間を示し、約250mAhgに至る大きい容量を有する。上記リチウムマンガン酸化物は、特に、その製造方法が限定されず、公知の方法を用いて製造することができ、一般的に、上記リチウムマンガン酸化物に含まれる各金属塩を共沈してMO2を製造した後、Li2Co3、LiOHなどと高温で固体反応により合成することができるが、これに限定されない。その他の方法として、Mn酸化物、Ni酸化物又はCo酸化物などをLi2CO3、LiOHなどと共に高温で固体反応を行うこともでき、又は、上記金属塩の共沈時、リチウム塩を共に共沈して製造することもできる。一方、本発明に用いられる上記オリビンは下記一般式で表することができる。[化2]LixMyMzXO4式中、M、Mは移転金属元素から選ばれる1種以上であり、XはP、Si、S、As、Sbおよびこれらの組み合わせからなる群より選ばれるいずれか一つであり、xyz2である。さらに、上記一般式で表されるオリビンは、上記一般式のリチウムマンガン酸化物の3V領域帯の出力を補助して低電圧での出力低下現象を改善するために、比較的充電電位が低いLiFePO4を用いることが望ましい。上記LiFePO4は、理論容量が170mAhgであり、標準還元電位が34Vであり、この電圧は電解質を分解させるほど高くはないながらも、エネルギー密度を維持することができる。しかしながら、LiFePO4の場合、低い電気伝導度によりその充放電の挙動が充分でないため、一般的に導電性物質を表面にコーティングした形態が広く用いられており、したがって本発明においても純粋なLiFePO4のみでなく、その表面に導電性物質がコーティングされた形態のものを含む。上記導電性物質としては、電気伝導度に優れ、二次電池の内部環境で副反応を誘発しないものであれば特に制限されなく、特に伝導性の高いカーボン系物質が望ましい。本発明の混合正極活物質は、上記一般式のリチウムマンガン酸化物と上記一般式のオリビンを含むことを特徴とし、含有量比は特に限定されないが、望ましくは上記オリビンの含有量は混合正極活物質の総重量に対して5~50重量を含み、より望ましくは10~40重量を含む。オリビンの含有量が5重量以下である場合は、オリビンの役割を十分に発揮しにくく、二次電池の安全性に問題が発生し得、50重量以上である場合は、全体正極の高容量化の発現に限界があり得る。上記のような本発明の混合正極活物質は、明確な作動電圧の境界がないため、全SOC領域にわたって急激な電圧降下現象がなく、オリビンとしてLiFePO4を用いる場合、上記LiFePO4がリチウムマンガン酸化物の低SOC領域での出力を補助して低電圧での出力低下現象を改善した正極活物質を提供することができる。本発明に係る混合正極活物質は、上記のように正極電位を基準として445V以上の高い電圧で充電時平坦準位の電圧領域を有し、35V以下まで電圧プロファイルが示されるリチウムマンガン酸化物とオリビン以外に下記のようなリチウム含有金属酸化物をさらに含むことができる。すなわち、さらに含まれるリチウム含有金属酸化物は、当業界に公知されている多様な活物質として、リチウムコバルト酸化物、リチウムニッケル酸化物、リチウムマンガン酸化物、リチウムコバルトニッケル酸化物、リチウムコバルトマンガン酸化物、リチウムマンガンニッケル酸化物、リチウムコバルトニッケルマンガン酸化物、これらに他元素が置換又はドープされた酸化物などが含まれ、上記他元素は、Al、Mg、Mn、Ni、Co、Cr、V、Feからなる群より選ばれるいずれか一つ、又は2以上の元素を含むことができる。このようにさらに含まれるリチウム含有金属酸化物は、その含有量が混合正極活物質の総重量に対して50重量以内に含ませることにより、発明の効果を奏することができる。一方、本発明に係る混合正極活物質を含むリチウム二次電池は、正極電位を基準として445V以上の電圧で充電時に高い容量を発現するリチウムマンガン酸化物を活性化するために、正極電位を基準として445V以上の電圧で充電するようにし、望ましくは45V以上の電圧で充電する。本発明に係るリチウム二次電池は、上記のような活性化過程を通じて445V付近で平坦準位区間を有するようになり、上記平坦準位区間で酸素発生と共に大きい容量を発現することになる。さらに、放電過程で急激な電圧降下又は出力低下のなく連続的に均一な放電特性を示し、低電圧でもオリビンの出力補助によって出力低下現象が改善されたリチウム二次電池を提供することができる。上記正極電位を基準として445V以上の比較的高い電圧で充電する活性化工程方法は、特に制限されず、本技術分野において公知の充電方法を用いる。但し、このような高電圧での充電処理は、毎作動サイクルごとに行うこともでき、安全性および工程性を勘案して電池フォーメーション段階で1回又は数回行うこともできる。このような充電処理を毎サイクルごとに行うためには、高電圧で安定的に作動できる電解液が必要であるが、現在の技術段階ではこのような電解液の実現が容易ではない。また、上記充電過程が進行された後には酸素などのガスが大量に発生するので、充電過程を含むフォーメーション段階後には必ず脱ガス工程を行うことが望ましい。なお、本発明は、上記のような混合正極活物質を含むことを特徴とする正極合剤を提供する。このような正極合剤は、上記混合正極活物質以外にも選択的に導電材、バインダー、充填剤などを含むことができる。上記導電材は、通常、混合正極活物質の全体重量を基準として1~50重量添加する。このような導電材は、当該電池に化学的変化を誘発させず、導電性を有するものであれば特に制限されなく、例えば、天然黒鉛や人造黒鉛などの黒鉛と、カーボンブラック、アセチレンブラック、ケッチェンブラック、チャンネルブラック、ファーネスブラック、ランプブラック、サーマルブラックなどのカーボンブラックと、炭素繊維や金属繊維などの導電性繊維と、フッ化カーボン、アルミニウム、ニッケル粉末などの金属粉末と、酸化亜鉛、チタン酸カリウムなどの導電性ウィスカーと、酸化チタンなどの導電性酸化物と、ポリフェニレン誘導体などの導電性素材などを用いることができる。場合によっては上記混合正極活物質に導電性を有する第2被覆層が付加されることで、上記導電材の添加を省略することもできる。上記バインダーは、活物質と導電材などの結合と集電体に対する結合に助力する成分であって、通常、混合正極活物質の全体重量を基準として1~50重量添加する。このようなバインダーの例としては、ポリフッ化ビニリデン、ポリビニルアルコール、カルボキシメチルセルロース、澱粉、ヒドロキシプロピルセルロース、再生セルロース、ポリビニルピロリドン、テトラフルオロエチレン、ポリエチレン、ポリプロピレン、エチレンプロピレンジエン三元共重合体、スルホン化EPDM、スチレンブチレンゴム、フッ素ゴムなど様々な共重合体などが挙げられる。上記充填剤は、正極の膨張を抑制する成分であって、選択的に使用され、当該電池に化学的変化を誘発させず、繊維状材料であれば特に制限されなく、例えば、ポリエチレン、ポリプロピレンなどのオレフィン系重合体と、ガラス繊維、炭素繊維などの繊維状物質を用いることができる。なお、本発明は、上記正極合剤が集電体上に含まれる正極を提供する。二次電池用正極は、例えば、正極集電体上に上記混合正極活物質、導電材およびバインダー、充填剤などの正極合剤をNMPなどの溶媒に混合して作製されたスラリーを負極集電体上に塗布した後乾燥および圧延して製造することができる。上記正極集電体は一般的に3~500μmの厚さに作製する。このような正極集電体は、当該電池に化学的変化を誘発させず、高い導電性を有するものであれば特に制限されなく、例えば、ステンレススチール、アルミニウム、ニッケル、チタン、焼成炭素、又は、アルミニウムやステンレススチールの表面にカーボン、ニッケル、チタン、銀等で表面処理したもの等を用いことができる。集電体は、その表面に微細な凹凸を形成して正極活物質の接着力を高めることもでき、フィルム、シート、ホイール、ネット、多孔質体、発泡体、不織布体など様々な形態が可能である。なお、本発明は、上記正極、負極、セパレータ、およびリチウム塩含有非水電解液で構成されたリチウム二次電池を提供する。上記負極は、例えば、負極集電体上に負極活物質を含んでいる負極合剤を塗布及び乾燥して作製され、上記負極合剤には、必要に応じて、先立って説明したような成分をさらに含ませることもできる。上記負極集電体は、一般的に3~500μmの厚さに作製する。このような負極集電体は、当該電池に化学的変化を誘発させず、導電性を有するものであれば特に制限されなく、例えば、銅、ステンレススチール、アルミニウム、ニッケル、チタン、焼成炭素、銅やステンレススチールの表面にカーボン、ニッケル、チタン、銀等で表面処理したもの、アルミニウムカドニウム合金などを用いることができる。また、正極集電体と同様に、表面に微細な凹凸を形成して負極活物質の結合力を強化させることもでき、フィルム、シート、ホイール、ネット、多孔質体、発泡体、不織布体など様々な形態で用いることができる。上記セパレータは、負極と負極との間に介され、高いイオン透過度と機械的強度を有する絶縁性の薄い薄膜が用いられる。セパレータの気孔直径は一般的に001~10μmであり、厚さは一般的に5~300μmである。このようなセパレータとしては、例えば、耐化学性および疏水性のポリプロピレンなどのオレフィン系ポリマーと、ガラス繊維又はポリエチレン等で作られたシートや不織布などが用いられる。電解質としてポリマーなどの固体電解質が用いられる場合には固体電解質がセパレータを兼ねることもできる。上記リチウム塩含有非水系電解液は、非水電解液とリチウム塩とからなる。非水電解液としては非水系有機溶媒、有機固体電解質、無機固体電解質などが用いられる。上記非水系有機溶媒としては、例えば、Nメチル2ピロリジノン、プロピレンカーボネート、エチレンカーボネート、ブチレンカーボネート、ジメチルカーボネート、ジエチルカーボネート、ガンマブチロラクトン、12ジメトキシエタン、テトラヒドロキシフラン、2メチルテトラヒドロフラン、ジメチルスルホキシド、13ジオキソロン、フォルムアミド、ジメチルフォルムアミド、ジオキソロン、アセトニトリル、ニトロメタン、ギ酸メチル、硝酸メチル、燐酸トリエステル、トリメトキシメタン、ジオキソロン誘導体、スルホラン、メチルスルホラン、13ジメチル2イミダゾリジノン、プロピレンカーボネート誘導体、テトラヒドロフラン誘導体、エーテル、プロピオン酸メチル、プロピオン酸エチルなどの非プロトン性の有機溶媒を用いることができる。上記有機固体電解質としては、例えば、ポリエチレン誘導体、ポリエチレンオキシド誘導体、ポリプロピレンオキシド誘導体、燐酸エステルポリマー、ポリアジテイションリシン、ポリエステルスルフィド、ポリビニルアルコール、ポリフッ化ビニリデン、イオン性解離基を含む重合体などを用いることができる。上記無機固体電解質としては、Li3N、LiI、Li5NI2、Li3NLiILiOH、LiSiO4、LiSiO4LiILiOH、Li2SiS3、Li4SiO4、Li4SiO4LiILiOH、Li3PO4Li2SSiS2等のLiの窒化物、ハロゲン化物、硫酸塩などを用いることができる。上記リチウム塩は、上記非水系電解質に溶解しやすい物質として、例えば、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、2NLi、クロロボランリチウム、低級脂肪族カルボン酸リチウム、4フェニルホウ酸リチウム、イミドなどを用いることができる。また、非水系電解液には、充放電特性、難燃性などの改善を目的にして、例えば、ピリジン、亜リン酸トリエチル、トリエタノールアミン、環状エーテル、エチレンジアミン、nグリム、ヘキサ燐酸トリアミド、ニトロベンゼン誘導体、硫黄、キノンイミン染料、N置換オキサゾリジノン、NN置換イミダゾリジン、エチレングリコールジアルキルエーテル、アンモニウム塩、ピロール、2メトキシエタノール、三塩化アルミニウムなどを添加することもできる。場合によっては、不燃性を付与するために、四塩化炭素、三フッ化エチレンなどのハロゲン含有溶媒をさらに含ませることもでき、高温保存特性を向上させるために二酸化炭酸ガスをさらに含ませることもできる。このような本発明に係る二次電池は、小型デバイスの電源として用いられる電池セルに使用できるのみでなく、多数の電池セルを含む中大型電池モジュールに単位電池としても望ましく用いることができる。上記中大型デバイスの望ましい例としては、パワーツール、電気自動車、ハイブリッド電気車およびプラグインハイブリッド電気自動車を含む電気自動車Eバイク、Eスクーターを含む電気二輪車電気ゴルフカート電気トラック電気商用車又は電力貯蔵用システムなどを挙げられるが、これらに限定されるのではない。以下では、実施例により本発明をより詳しく説明するが、本発明はこれらの実施例により限定されるものではない。[正極の製造]LiFePO4と05Li2MnO305LiO2を重量比が37となるように混合し、これを正極合剤の総重量に対して88重量にし、導電材としてデンカブラック6重量、バインダーとしてPVDF6重量をNMPに添加してスラリーを作製する。これを正極集電体に塗布して圧延および乾燥して二次電池用正極を製造した。[リチウム二次電池の製造]上記のように製造された正極を含み、リチウム金属からなる負極の間に多孔性ポリエチレンのセパレータを介し、リチウム電解液を注入してコイン型リチウム二次電池を作製した。上記コイン型リチウム二次電池を正極電位を基準として46VでCCCV充電した後、3Vで放電した。上記実施例1と同様に、リチウムイオン二次電池を製造した後、フォーメーション段階として正極電位を基準として44Vで充電したことを除いては実施例1と同一に実施した。上記実施例1において、05Li2MnO305LiO2の代わりに、LiO2を混合したことを除いては実施例1と同一に実施した。上記比較例2と同様に、リチウムイオン二次電池を製造した後、フォーメーション段階として正極電位を基準として44Vで充電したことを除いては比較例2と同一に実施した。上記実施例および各比較例によって製造されたセルに対し室温で44~3Vサイクルで充放電特性を確認し、これについての結果は図1~図4に示した。図1には、実施例に係る二次電池の放電時、3~4Vの領域での電流電圧の変化およびプロファイルの傾きが示されている。フォーメーションおよびその後の2サイクル目の結果を共に示した。図2~図4には、比較例の二次電池の放電時、3~4Vの領域での電流電圧の変化およびプロファイルが示されている。これらの図を参照すると、実施例のリチウム二次電池は、比較例に係るリチウム二次電池の場合とは異なり、2Vから45Vにかけて急激に電圧が降下することなく、均一なプロファイルを示すことを確認することができる。したがって、本発明により、充放電特性および安全性が非常に優れ、低電圧での出力特性に優れた高容量のリチウム二次電池を提供でき、特に、電気自動車などの電源として用いられる中大型の電池として利用するとき、要求される出力特性、容量、及び安全性などの条件を十分に満足させることができる中大型リチウム二次電池を提供することができる。